紙質基材上に少なくとも発泡樹脂層及び非発泡樹脂層が順に形成されている壁装用化粧シートであって、1発泡樹脂層は、発泡剤含有樹脂層を発泡させることにより形成されており、2非発泡樹脂層は、線状低密度ポリエチレン樹脂及びエチレン-αオレフィン共重合体を含有しており、3エチレン-αオレフィン共重合体が、非発泡樹脂層中に20~50重量含有されている、ことを特徴とする壁装用化粧シート。発泡剤含有樹脂層が、樹脂成分としてエチレン-酢酸ビニル共重合体を含む、請求項1に記載の壁装用化粧シート。発泡剤が熱分解型発泡剤である、請求項1又は2に記載の壁装用化粧シート。発泡剤含有樹脂層が、エチレン-酢酸ビニル共重合体、無機充填剤、顔料、熱分解型発泡剤及びセル調整剤を含む、請求項1~3のいずれかに記載の壁装用化粧シート。発泡樹脂層及び非発泡樹脂層の少なくとも1層が、電子線照射により樹脂架橋している、請求項1~4のいずれかに記載の壁装用化粧シート。前記非発泡樹脂層のおもて面に絵柄印刷層が形成されている、請求項1~5のいずれかに記載の壁装用化粧シート。エンボス加工による凹凸模様を有する、請求項1~6のいずれかに記載の壁装用化粧シート。下記1~4の工程を順に有する壁装用化粧シートの製造方法。:1紙質基材上に少なくとも発泡剤含有樹脂層及び非発泡樹脂層を当該順に溶融同時押出しにより形成する工程であって、前記非発泡樹脂層は線状低密度ポリエチレン樹脂及びエチレン-αオレフィン共重合体を含有しており、前記エチレン-αオレフィン共重合体が非発泡樹脂層中に20~50重量含有されている工程、2前記非発泡樹脂層側から電子線を照射する工程、3前記非発泡樹脂層のおもて面に絵柄模様層を形成する工程、4加熱により前記発泡剤含有樹脂層を発泡させ、発泡樹脂層とする工程。本発明は、ポリエチレン樹脂を含む非発泡樹脂層表面保護層を有する壁装用化粧シートであって、耐擦傷性が高く、カールの発生が抑制された壁装用化粧シートを提供することを主な目的とする。本発明者は、鋭意研究を重ねた結果、非発泡樹脂層に特定の改質剤を添加する場合には、上記目的を達成できることを見出し、本発明を完成するに至った。即ち、本発明は、下記の壁装用化粧シートに関する。1.紙質基材上に少なくとも発泡樹脂層及び非発泡樹脂層が順に形成されている壁装用化粧シートであって、1発泡樹脂層は、発泡剤含有樹脂層を発泡させることにより形成されており、2非発泡樹脂層は、線状低密度ポリエチレン樹脂及びエチレン-αオレフィン共重合体を含有しており、3エチレン-αオレフィン共重合体が、非発泡樹脂層中に20~50重量含有されている、ことを特徴とする壁装用化粧シート。2.発泡剤含有樹脂層が、樹脂成分としてエチレン-酢酸ビニル共重合体を含む、上記項1に記載の壁装用化粧シート。3.発泡剤が熱分解型発泡剤である、上記項1又は2に記載の壁装用化粧シート。4.発泡剤含有樹脂層が、エチレン-酢酸ビニル共重合体、無機充填剤、顔料、熱分解型発泡剤及びセル調整剤を含む、上記項1~3のいずれかに記載の壁装用化粧シート。5.発泡樹脂層及び非発泡樹脂層の少なくとも1層が、電子線照射により樹脂架橋している、上記項1~4のいずれかに記載の壁装用化粧シート。6.前記非発泡樹脂層のおもて面に絵柄印刷層が形成されている、上記項1~5のいずれかに記載の壁装用化粧シート。7.エンボス加工による凹凸模様を有する、上記項1~6のいずれかに記載の壁装用化粧シート。8.下記1~4の工程を順に有する壁装用化粧シートの製造方法。:1紙質基材上に少なくとも発泡剤含有樹脂層及び非発泡樹脂層を当該順に溶融同時押出しにより形成する工程であって、前記非発泡樹脂層は線状低密度ポリエチレン樹脂及びエチレン-αオレフィン共重合体を含有しており、前記エチレン-αオレフィン共重合体が非発泡樹脂層中に20~50重量含有されている工程、2前記非発泡樹脂層側から電子線を照射する工程、3前記非発泡樹脂層のおもて面に絵柄模様層を形成する工程、4加熱により前記発泡剤含有樹脂層を発泡させ、発泡樹脂層とする工程。以下、本発明の壁装用化粧シートについて詳細に説明する。本発明の壁装用化粧シートは、紙質基材上に少なくとも発泡樹脂層及び非発泡樹脂層が順に形成されている壁装用化粧シートであって、1発泡樹脂層は、発泡剤含有樹脂層を発泡させることにより形成されており、2非発泡樹脂層は、線状低密度ポリエチレン樹脂及びエチレン-αオレフィン共重合体を含有している、ことを特徴とする。本発明の壁装用化粧シートは、非発泡樹脂層表面保護層は、樹脂成分として線状低密度ポリエチレン樹脂とエチレン-αオレフィン共重合体を含有することにより、耐擦傷性が高く、しかもカールの発生が抑制されている。これは、線状低密度ポリエチレン樹脂が耐擦傷性の発現に有効に作用するとともに、エチレン-αオレフィン共重合体がカールの抑制に寄与する改質剤として作用することが理由と考えられる。以下、壁装用化粧シートを層ごとに分けて説明する。紙質基材紙質基材は、壁紙基材として適した機械強度、耐熱性等を有する限り特に限定されず、繊維質シートが一般に使用できる。具体的には、繊維質シートの中でも、難燃紙パルプ主体のシートをスルファミン酸グアニジン、リン酸グアジニン等の難燃剤で処理したもの;水酸化アルミニウム、水酸化マグネシウム等の無機添加剤を含む無機質紙;上質紙;薄用紙などが挙げられる。紙質基材の坪量は限定的ではないが、50~300g/m2程度が好ましく、50~80g/m2程度がより好ましい。発泡樹脂層発泡樹脂層は、発泡剤含有樹脂層を発泡させることにより形成されている。発泡剤含有樹脂層は、樹脂成分、発泡剤、その他の添加剤等を含む。樹脂成分としては限定的ではないが、例えば、エチレン共重合体樹脂が好ましい。この中でも、発泡剤含有樹脂層を溶融押出しにより形成する場合には、比較的低温で溶融押出しが可能であり、発泡剤の機内発泡例えば、押出し機のシリンダ内での異常発泡を抑制できる観点から、EVAが好ましい。発泡剤としては、熱分解型発泡剤が好ましい。熱分解型発泡剤は、例えば、アゾジカルボンアミドADCA、アゾビスホルムアミド等のアゾ系;オキシベンゼンスルホニルヒドラジドOBSH、パラトルエンスルホニルヒドラジド等のビドラジド系などが挙げられる。熱分解型発泡剤の含有量は、種類、所望の発泡倍率等に応じて調整できる。通常は、発泡剤含有樹脂層の樹脂100重量部に対して1~20重量部程度が好ましい。その他の添加剤としては、例えば、無機充填剤、顔料、セル調整剤、架橋助剤等が挙げられる。無機充填剤としては、例えば、炭酸カルシウム、水酸化アルミニウム、水酸化マグネシウム、三酸化アンチモン、ホウ酸亜鉛、モリブデン化合物等が挙げられる。顔料としては、次のものが挙げられる。無機顔料としては、例えば、酸化チタン、亜鉛華、カーボンブラック、黒色酸化鉄、黄色酸化鉄、黄鉛、モリブデートオレンジ、カドミウムエロー、ニッケルチタンエロー、クロムチタンエロー、酸化鉄弁柄、カドミウムレッド、群青、紺青、コバルトブルー、酸化クロム、コバルトグリーン、アルミニウム粉、ブロンズ粉、雲母チタン、硫化亜鉛等が挙げられる。有機顔料としては、例えば、アニリンブラック、ペリレンブラック、アゾ系アゾレーキ、不溶性アゾ、縮合アゾ、多環式イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン等が挙げられる。セル調整剤としては、例えば、金属石鹸、亜鉛化合物等が挙げられる。架橋助剤としては、アクリルモノマーなどが挙げられる。架橋助剤の添加量としては、発泡剤含有樹脂層の樹脂100重量部に対して、0~10重量部程度が好ましく、1~4重量部がより好ましい。発泡剤含有樹脂層の厚みは限定的ではないが、10~200μm程度が好ましい。発泡樹脂層は、上記発泡剤含有樹脂層を発泡させることにより形成される。熱分解型発泡剤は加熱により分解発泡する。加熱条件は、熱分解型発泡剤の分解温度以上であれば限定されない。加熱温度は200~300°C程度が好ましく、加熱時間は10~40秒程度が好ましい。発泡剤含有樹脂層に対する発泡樹脂層の発泡倍率は7~20倍程度である。発泡樹脂層は、後記する非発泡樹脂層とともに、又はどちらかが樹脂架橋されてもよい。樹脂架橋の手段としては、例えば、電子線照射が挙げられる。発泡樹脂層は、紙質基材に直接積層されてもよく、接着剤層を介して積層されてもよい。非発泡樹脂層表面保護層非発泡樹脂層は、線状低密度ポリエチレン樹脂及びエチレン-αオレフィン共重合体を含有している。線状低密度ポリエチレン樹脂LLDPEは、通常は密度0.910~0.938g/cm3程度であるが、この中でも0.915~0.925g/cm3程度が好ましい。このようなLLDPEの中でも、製造方法に着目すると、メタロセン触媒を用いて製造されたmLLDPEが好ましい。非発泡樹脂層は、実質的にLLDPEとエチレン-αオレフィン共重合体とから形成できる。改質剤であるエチレン-αオレフィン共重合体の含有量は限定的ではないが、非発泡樹脂層に20~50重量程度含有されることが好ましく、30~40重量程度がより好ましい。当該エチレン-αオレフィン共重合体を含有することにより、壁装用化粧シートはカールの発生が抑制される。なお、含有量が50重量を超えると、耐擦傷性が低下するおそれがある。非発泡樹脂層の厚さは限定的ではないが、5~30μm程度が好ましく、10~15μm程度が好ましい。絵柄模様層非発泡樹脂層のおもて面には、絵柄模様層を形成してもよい。絵柄模様層は、発泡壁紙に意匠性を付与する。絵柄模様としては、例えば、木目模様、石目模様、砂目模様、タイル貼模様、煉瓦積模様、布目模様、皮絞模様、幾何学図形、文字、記号、抽象模様等が挙げられる。絵柄模様は、発泡壁紙の種類に応じて選択できる。絵柄模様層は、例えば、非発泡樹脂層のおもて面に絵柄模様を印刷することにより形成する。印刷手法としては、例えば、グラビア印刷、フレキソ印刷、シルクスクリーン印刷、オフセット印刷等が挙げられる。印刷インキとしては、着色剤、ビヒクル、溶剤を含む公知の印刷インキが使用できる。着色剤としては、前記顔料が使用できる。ビヒクルは、基材シートの種類に応じて設定できるが、例えば、アクリル系樹脂、スチレン系樹脂、ポリエステル系樹脂、ウレタン系樹脂、塩素化ポリオレフィン系樹脂、塩化ビニル-酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。印刷インキに含まれる溶剤又は分散媒としては、例えば、ヘキサン、ヘプタン、オクタン、トルエン、キシレン、エチルベンゼン、シクロヘキサン、メチルシクロヘキサン等の石油系有機溶剤;酢酸エチル、酢酸ブチル、酢酸-2-メトキシエチル、酢酸-2-エトキシエチル等のエステル系有機溶剤;メチルアルコール、エチルアルコール、ノルマルプロピルアルコール、イソプロピルアルコール、イソブチルアルコール、エチレングリコール、プロピレングリコール等のアルコール系有機溶剤;アセトン、メチルエチルケトン、メチルイソブチルケトン、シクロヘキサノン等のケトン系有機溶剤;ジエチルエーテル、ジオキサン、テトラヒドロフラン等のエーテル系有機溶剤、;ジクロロメタン、四塩化炭素、トリクロロエチレン、テトラクロロエチレン等の塩素系有機溶剤;水などが挙げられる。絵柄模様層の厚みは絵柄模様の種類より異なるが、0.1~10μm程度が好ましい。エンボス壁装用化粧シートのおもて面には、エンボス加工による凹凸模様を付してもよい。エンボス模様は、例えば、公知のエンボス版により付与できる。例えば、発泡樹脂層のおもて面を加熱軟化後、エンボス版を押圧することにより所望のエンボス模様を賦型できる。エンボス模様としては、木目板導管溝、石板表面凹凸、布表面テクスチャア、梨地、砂目、ヘアライン、万線条溝等がある。壁装用化粧シートの製造方法本発明の壁装用化粧シートの製造方法は限定的ではないが、例えば、紙質基材上に発泡剤含有樹脂層及び非発泡樹脂層を溶融同時押出しする工程を有する製造方法により好適に製造できる。溶融同時押出しは、例えば、Tダイ押出し機により行える。溶融押出し後、非発泡樹脂層の表面に絵柄模様層を形成し、次いで加熱により発泡剤含有樹脂層を発泡樹脂層に変える。なお、電子線照射による樹脂架橋を行う場合には、発泡工程に先立って行うことが好ましい。本発明の壁装用化粧シートは、非発泡樹脂層は、樹脂成分として線状低密度ポリエチレン樹脂とエチレン-αオレフィン共重合体を含有することにより、耐擦傷性が高く、しかもカールの発生が抑制されている。これは、線状低密度ポリエチレン樹脂が耐擦傷性の発現に有効に作用するとともに、エチレン-αオレフィン共重合体がカールの抑制に寄与する改質剤として作用することが理由と考えられる。実施例1~4及び比較例1~2エチレン-酢酸ビニル共重合体樹脂、無機充填剤、顔料、熱分解型発泡剤、セル調整剤及び架橋助剤を混合して発泡剤含有樹脂組成物を調製した。各成分の配合割合を下記表1に示す。mLLDPE及びエチレン-αオレフィン共重合体を混合して非発泡樹脂組成物を調製した。各成分の配合割合を実施例及び比較例に分けて表2に示す。なお、非発泡樹脂層の厚みも併せて表2に示す。上記組成物を原紙HPT-65北越製紙製上にTダイ押出し機により溶融押出しし、発泡剤含有樹脂層及び非発泡樹脂層を積層した。発泡樹脂層の厚さは90μmとした。樹脂シート側から電子線を照射照射量:3Mradして樹脂架橋させた。次いで、樹脂シート表面に絵柄模様層を形成後、220°Cで30秒加熱することにより加熱発泡を行った。樹脂シート側にはエンボス加工により更に凹凸模様を付与した。上記過程を経て、壁装用化粧シートを作製した。試験例1実施例及び比較例で作製した壁装用化粧シートについて、カールの有無及び耐擦傷性を評価した。カールの有無については、カールが認められないものを◎とし、カールが殆ど認められないものを○とし、カールが明らかに認められるものを×とした。耐擦傷性については、日本ビニル工業会ビニル建装部会および壁装問屋協議会で規定する表面強化商品性能表示における試験法を用いて耐傷つき性を評価した。評価は、変化がないものを5級、表面に少し変化があるものを4級、表面が破けて樹脂層および発泡層がみえるものを3級、表面が破けて基材層みえるもの長さ1cm未満を2級、表面が破けて基材層みえるもの長さ1cm以上を1級とした。これらの評価結果を下記表3に示す。